(57)【特許請求の範囲】
【請求項１】
紫外線と可視光を透過する管と、
前記管の内部に封入された紫外線放射ガスと、
前記管の内部及び／又は外部に配設され、前記管内に放電を起こす複数の電極と、
前記管の一部分に形成され、前記紫外線の照射を受けて可視光を発光する蛍光体層と、を備え、
前記蛍光体層は、前記管の一方及び他方の端部に設けられた第１の蛍光体層と、前記第１の蛍光体層と離間して設けられた第２の蛍光体層とを有し、
紫外線と可視光とを照射する、ことを特徴とする放電ランプ。
【請求項２】
前記第２の蛍光体層は、縞状に形成されている、
ことを特徴とする請求項１に記載の放電ランプ。
【請求項３】
前記第２の蛍光体層は、ドット状に形成されている、
ことを特徴とする請求項１に記載の放電ランプ。
【請求項４】
前記蛍光体層は、前記一部分に照射される前記紫外線の９０％以上を遮蔽する厚みで形成されている、
ことを特徴とする請求項１乃至３のいずれか一項に記載の放電ランプ。
【請求項５】
前記管に紫外線反射保護膜を備える、
ことを特徴とする請求項１乃至４のいずれか一項に記載の放電ランプ。
【請求項６】
前記管は、ホウ珪酸ガラスから形成されている、
ことを特徴とする請求項１乃至５のいずれか一項に記載の放電ランプ。
【請求項７】
前記ホウ珪酸ガラスは、質量％でＳｉＯ２を６７．５〜８０％、Ｂ２Ｏ３を１０〜２５％、Ａｌ２Ｏ３を１〜１０％、Ｎａ２Ｏ＋Ｋ２Ｏ＋Ｌｉ２Ｏを３〜１０％含むとともに、少なくともＢａＯ及び／又はＣａＯを含む、
ことを特徴とする請求項６に記載の放電ランプ。
【発明の詳細な説明】
【技術分野】
【０００１】
本発明は、放電ランプに関する。
【背景技術】
【０００２】
紫外線は、波長約１８５ｎｍではオゾン生成作用、波長約２５４ｎｍでは殺菌作用、波長約３６０ｎｍでは光触媒活性化作用を示す。このように、波長に応じて異なる作用を有する紫外線は、用途に合わせて広く利用されている。
【０００３】
一般に、紫外線の発生（放射）には、低圧放電ランプが使用される。低圧放電ランプは、透明管と、該透明管の両端部に配置された一対の電極と、透明管内に封入された水銀を含む希ガスと、から構成され、一対の電極間に放電を起こすことにより、水銀原子を励起して、紫外線を放射する。
【０００４】
低圧放電ランプでは、放電によって、電極がスパッタされてしまう。スパッタされた電極物質はガラス管内に堆積し、ガラス管の端部を黒化し、さらに、封入されている水銀と結合して水銀密度を低下させ、放電を不安定にしてしまう。
【０００５】
この問題を解決するため、特許文献１には、ガラス管内面のスパッタ物質が堆積する領域に、電極と同一材料の金属層を形成する技術が開示されている。
【０００６】
また、放電ランプは、使用目的に応じた強度の紫外線を照射する必要がある。従来は、紫外線の放射量を、放電ランプの長さを調整することにより適量に設定していた。しかし、この調整方法では、取付け機器の寸法上の制約に柔軟に対応できない。この問題を解決するため、特許文献２には、放電管を、紫外線を透過する透過部と紫外線を透過しない非透過部とから構成し、透過部分と非透過部の長さを調整することで、全体の長さを一定長に維持しつつ、紫外線の放射量を調整する発明が開示されている。
【先行技術文献】
【特許文献】
【０００７】
【特許文献１】特開２００９−７０７７５号公報
【特許文献２】特開平７−３３０３０８号公報
【発明の概要】
【発明が解決しようとする課題】
【０００８】
特許文献１に開示された放電管は、放電管内に金属を配置するため、構造が複雑になると共に紫外線と可視光のいずれの照射に寄与できない無駄な領域が形成されてしまう。また、特許文献２に開示されている放電管は、放電管の製造が複雑で、信頼性が低く、放電を長期間安定して維持することが困難である。
【０００９】
本発明は、上記事情に鑑みてなされたものであり、簡単な構成で、任意の量の紫外線を安定して放射可能な放電ランプを提供することを目的とする。また、本発明は、目的に適合する量の紫外線を安定して放射可能な放電ランプを提供することを目的とする。
【課題を解決するための手段】
【００１０】
上記目的を達成するため、本発明に係る放電ランプは、
紫外線と可視光を透過する管と、
前記管の内部に封入された紫外線放射ガスと、
前記管の内部及び／又は外部に配設され、前記管内に放電を起こす複数の電極と、
前記管の一部分に形成され、前記紫外線の照射を受けて可視光を発光する蛍光体層と、を備え、
前記蛍光体層は、前記管の一方及び他方の端部に設けられた第１の蛍光体層と、前記第１の蛍光体層と離間して設けられた第２の蛍光体層とを有し、
紫外線と可視光とを照射する、ことを特徴とする。
【発明の効果】
【００１１】
本発明に係る放電ランプによれば、簡単な構成で、任意の量の紫外線を安定して放射することができる。また、本発明に係る低圧放電ランプによれば、目的に適合する量の紫外線を安定して放射可能である。
【図面の簡単な説明】
【００１２】
【図１】第１実施形態に係る冷陰極放電ランプを長さ方向に沿って切った場合の概略断面図である。
【図２】第１実施形態に係る冷陰極放電ランプで使用するホウ珪酸ガラスの透過率曲線を表したグラフである。
【図３】第２実施形態に係る冷陰極放電ランプを長さ方向に沿って切った場合の概略断面図である。
【図４】第２実施形態に係る冷陰極放電ランプで使用する、ＲＧＢ（Red-Green-Blue color model）３色混合蛍光体Ｙ２Ｏ３：Ｅｕ、ＬａＰＯ４：Ｃｅ，Ｔｂ、ＢａＭｇ２Ａｌ１６Ｏ２７：Ｅｕの膜厚と波長２５３．７ｎｍ紫外強度比の関係を表したグラフである。
【発明を実施するための形態】
【００１３】
本発明を実施するための形態に係る放電ランプを、冷陰極放電ランプを例に説明する。
【００１４】
（第１実施形態）
本実施形態に係る放電ランプは、オゾン発生用の冷陰極放電ランプ１であり、図１に示すように、ガラス管１０と、電極２０と、リード線２１と、蛍光体層３０と、紫外線放射ガス４０と、を備える。
【００１５】
ガラス管１０は、紫外線透過性のホウ珪酸ガラスから形成され、端部が閉じた円筒状に形成されている。このホウ珪酸ガラスは、ＳｉＯ２、Ｂ２Ｏ３、Ａｌ２Ｏ３、Ｎａ２Ｏ、Ｋ２Ｏ、Ｌｉ２Ｏ、ＢａＯ、ＣａＯを含む。
【００１６】
ＳｉＯ２は、ガラスの網目を形成する成分であり、６７．５重量％未満では、ガラスの化学的耐久性が低下し、逆に、６７．５重量％より割合が高くなればなるほど、ガラスの溶融性が低くなり、加工性が低下する。このような理由から、その含有比率は、６７．５〜８０重量％であることが好ましい。本実施形態では、ホウ珪酸ガラスは、６７．５重量％のＳｉＯ２を含有し、十分な加工性を保ちつつ、化学的耐久性を担保している。
【００１７】
Ｂ２Ｏ３は、ガラスの溶融性を向上し、粘度を調整するために用いられる成分であり、１０重量％未満では、溶融性が低下し、また、後述するリード線２１の材料であるタングステン等との封着性も低下する。一方、２５重量％を超えると、ガラスの化学的耐久性が低下する。このような理由から、その含有比率は、１０〜２５重量％であることが好ましい。本実施形態では、ホウ珪酸ガラスは、２０．５重量％のＢ２Ｏ３を含有している。
【００１８】
Ａｌ２Ｏ３は、ガラスの化学的耐久性を良好にするために用いられる成分であり、１重量％未満では、化学的耐久性が低下し、１０重量％を超えると、溶融性が悪化し、透過性が悪化する。このような理由から、その含有比率は、１〜１０重量％であることが好ましい。本実施形態では、ホウ珪酸ガラスは、５重量％のＡｌ２Ｏ３を含有している。
【００１９】
Ｎａ２Ｏ、Ｋ２Ｏ、及びＬｉ２Ｏは、ガラスの溶解性を良好にするとともに、膨張係数を調整するために用いられる成分である。これらの含有量の合計が、３重量％未満の場合、膨張係数が大幅に低下し、後述するリード線２１の材料であるタングステン等との封着性が悪化する。１０重量％を超える場合は、化学的耐久性が悪化する。このような理由から、これらの含有比率は、３〜１０重量％であることが好ましい。本実施形態では、ホウ珪酸ガラスは、２．５重量％のＮａ２Ｏと、２重量％のＫ２Ｏと、１重量％のＬｉ２Ｏとを含有している。
【００２０】
ＢａＯ、ＣａＯは、溶融性や透過性を良好にするために用いられる成分である。上述したＢａＯ及びＣａＯ以外の物質を含有することで、適切に保たれる化学的耐久性等を損なわない割合で、ＢａＯ、ＣａＯを適宜含有することができる。本実施形態では、ホウ珪酸ガラスは、１重量％のＢａＯと、０．５重量％のＣａＯとを含有している。
【００２１】
これらの物質によって構成されたホウ珪酸ガラスは、図２のグラフに示すように、オゾン生成機能を有する波長１８４．９ｎｍの紫外線の約４０％を透過する。
【００２２】
図１に示す冷陰極放電ランプ１の一対の電極２０（２０ａ、２０ｂ）は、ガラス管１０の内部に、所定間隔をおいて、互いに対向して配設されている。電極２０は、それぞれ、モリブデン、ニッケル等の金属、それらを主成分とする合金、等から形成され、一端が開口し他端が閉口したカップ状に形成されている。また、電極２０の閉口部には、リード線２１が接続されている。
【００２３】
リード線２１（２１ａ、２１ｂ）は、ガラス管１０の両端部に、管壁を貫通して設けられている。リード線２１は、その一端が電極２０に接続されるとともに、他端が図示しない外部電極に接続されている。リード線２１は、タングステン、コバール、モリブデン等の材料から形成されている。リード線２１とガラス管１０の端部が封着されることで、ガラス管１０の内部は気密に保たれる。ガラス管１０を形成するホウ珪酸ガラスとリード線２１の材料とは膨張係数が近いため、ガラス管が石英ガラス等から形成されている場合に比べて容易に、リード線２１とガラス管１０とを封着することができる。
【００２４】
蛍光体層３０は、ガラス管１０の内面に形成された第１と第２の蛍光体層３０ａ、３０ｂと、外面に形成された第３の蛍光体層３０ｃとを備える。第１〜第３の蛍光体層３０ａ、３０ｂ、３０ｃは、それぞれ、紫外線を遮蔽（吸収）するに必要な膜厚で、一周にわたって形成されている。
【００２５】
第１の蛍光体層３０ａは、ガラス管１０の内面の一端部に、該一端部から該他端部側の電極２０ａの先端の先２０ｍｍまでの領域に形成されている。
【００２６】
第２の蛍光体層３０ｂは、ガラス管１０の内面の他端部に、該他端部から該一端部側の電極２０ｂの先端の先２０ｍｍまでの領域に形成されている。
【００２７】
第３の蛍光体層３０ｃは、ガラス管１０の外面中央部の、第１と第２の蛍光体層３０ａ、３０ｂと重ならない位置に形成されている。
【００２８】
第１〜第３の蛍光体層３０ａ〜３０ｃは、その管軸方向の長さｌａ、ｌｂ、ｌｃの和（ｌａ＋ｌｂ＋ｌｃ）が、冷陰極放電ランプ１の放射する紫外線を所望の割合で制限して、放射される紫外線の総量が所定量となるように、予め調整されて形成されている。なお、紫外線を制限する手法については、後述する。
【００２９】
蛍光体層３０（３０ａ〜３０ｃ）は、（Ｙ，Ｇｄ）ＢＯ３：Ｅｕ及びＢａＯ・６Ａｌ２Ｏ３：Ｍｎを含んで構成されている。波長１８４．９ｎｍの紫外線の照射を受けた際、（Ｙ，Ｇｄ）ＢＯ３：Ｅｕは赤色可視光の発光強度が大きい物質であり、ＢａＯ・６Ａｌ２Ｏ３：Ｍｎは緑色可視光の発光強度が大きい物質である。蛍光体層３０に占める両物質の割合は、適切に調整されており、波長１８４．９ｎｍの紫外線の照射を受けた際、蛍光体層３０は、観測者が視認し易い色合いの光を発光する。
【００３０】
蛍光体層３０（３０ａ〜３０ｃ）の塗布は、例えば、蛍光体層３０を組成する物質の粘性懸濁液を、端部封止前のガラス管１０を浸漬して引き上げることにより行われる。封止前のガラス管１０の、蛍光体層３０を形成したい領域以外の領域に、所定の樹脂からなるレジスト膜を形成し、懸濁液が乾燥した後、このレジスト膜を剥離すれば、図１のように、蛍光体層３０（３０ａ〜３０ｃ）を形成することができる。このようにして、紫外線の放射量を制限する蛍光体層３０を形成すればよいので、冷陰極放電ランプ１は、構成が簡単である。
【００３１】
紫外線放射ガス４０は、気密状態のガラス管１０の内部に封入され、アルゴン、キセノン等の希ガスと、水銀とから構成される。
【００３２】
冷陰極放電ランプ１は、以上のように構成されることで紫外線を放射し、空気中の酸素を反応させてオゾンを生成する。具体的には、外部電極からリード線２１（２１ａ、２１ｂ）を介して電極２０ａ、２０ｂが給電され、電極２０ａ、２０ｂ間が放電する。なお、放電には希ガスが寄与する。放電によって、水銀が励起され、ガラス管１０内に紫外線が発生する。発生した前記紫外線の一部は、蛍光体層３０（３０ａ〜３０ｃ）が形成されていない領域を通過して、ガラス管１０の外部へ放出する。放出された紫外線が含む波長１８４．９ｎｍの紫外線が、空気中の酸素を反応させてオゾンを生成する。また、発生した紫外線のうち、外部へ放出しない紫外線は、蛍光体層３０に吸収される。蛍光体層３０は、紫外線の照射を受けて励起され、可視光を発光する。これにより、冷陰極放電ランプ１は照明する。
【００３３】
本実施形態に係る冷陰極放電ランプ１は、紫外線を遮蔽する膜厚で形成された蛍光体層３０（３０ａ〜３０ｃ）を備える。ガラス管１０内部で発生した紫外線は、この蛍光体層３０を通過することができないため、蛍光体層３０が形成されていない領域から、ガラス管１０の外部へ通過する。
【００３４】
放電ランプの紫外線放射量はランプ長さに略比例する原理が一般的に知られている。ここで、蛍光体層３０を備えないこと以外は冷陰極放電ランプ１と各構成が全く同様な冷陰極放電ランプの紫外線放射量を考える。この冷陰極放電ランプのランプ長さをＬとすれば、その紫外線放射量Ｅ０は、概ね、以下のように表せる。
（数１）
Ｅ０＝ｋＬ（ｋは比例定数）
【００３５】
一方、本実施形態に係る冷陰極放電ランプ１は、紫外線を遮蔽する膜厚で形成された蛍光体層３０（３０ａ〜３０ｃ）を備える。ガラス管１０内部で発生した紫外線は、管軸方向の長さの和が（ｌａ＋ｌｂ＋ｌｃ）である蛍光体層３０を通過することができないことを考慮すれば、先程の原理を応用して、その紫外線放射量Ｅは、先程の冷陰極放電ランプと印可される電圧や電極サイズ等の諸条件が同じであるとして、概ね、以下のように表せる。なお、εは、蛍光体層３０のうち、紫外線の遮蔽に寄与しない部分（第１、２の蛍光体層３０ａ、ｂのガラス管１０の端部側等）を考慮した寄与率である。
（数２）
Ｅ＝ｋ｛Ｌ−ε（ｌａ＋ｌｂ＋ｌｃ）｝（ε＜１）
【００３６】
即ち、本実施形態に係る蛍光体層３０を備える冷陰極放電ランプ１によれば、数式１、２からわかるように、その紫外線放射量を、蛍光体層３０がない場合の紫外線の放射量の｛Ｌ−ε（ｌａ＋ｌｂ＋ｌｃ）｝／Ｌ倍に制限することができる。このように紫外線の量が制限されることを利用し、ガラス管１０における蛍光体層３０の形成領域を予め調整することで、冷陰極放電ランプ１は、任意の量の紫外線を放射することができる。本実施形態では、発生させたいオゾンの量に適合する紫外線を放射するように、適宜、蛍光体層３０の形成領域を調整すればよい。
【００３７】
また、本実施形態に係る冷陰極放電ランプ１によれば、紫外線を安定して放射することができる。以下に理由を説明する。ガラス管１０内には、放電及び紫外線の放射を不安定にするスパッタ物質が堆積する。スパッタ物質が過剰に堆積すると、ガラス管１０内の水銀がスパッタ物質に取り込まれていく。すると、紫外線を放射する水銀の量が少なくなるため、紫外線の放射が不安定になる。また、スパッタ物質が過剰に堆積すると、希ガスがスパッタ物質に取り込まれていく。すると、放電に寄与する希ガスの量が少なくなるため、電気特性に異常を来し易くなり、放電が不安定になる。スパッタ物質の堆積し易い範囲は、電極２０ａ、２０ｂの電極径、電極長、及び管電流値の３つの値の組み合わせにより変化するが、通常使用される冷陰極放電ランプでは、これまでの実績から、ガラス管の端部から前記端部側の前記電極先端の先２０ｍｍまでの範囲に収まることがわかった。そこで、本実施形態に係る冷陰極放電ランプ１では、スパッタ物質が堆積し易い、ガラス管１０の端部から前記端部側の電極２０先端の先２０ｍｍまでの領域に第１と第２の蛍光体層３０ａ、ｂを形成している。この第１と第２の蛍光体層３０ａ、ｂが、スパッタ物質を効果的に吸着する。これにより、ガラス管１０内に封入された希ガス及び水銀の減少を抑えることができ、放電及び紫外線の放射の状態を良好に保つことができる。
【００３８】
また、本実施形態に係る冷陰極放電ランプ１は、ガラス管１０の両端部に第１と第２の蛍光体層３０ａ、ｂを有しているため、紫外線がガラス管１０両端部からガラス管１０の外部に、直接、放出することを抑制できる。そのため、ガラス管１０両端の外部周辺にある取付け機器等の部材が、紫外線により劣化することを防止することができる。
【００３９】
また、本実施形態に係る冷陰極放電ランプ１によれば、ランプの交換時期を適切に把握することができる。蛍光体層３０に、主に波長１８４．９ｎｍの紫外線が照射されることによって、蛍光体層３０を構成する物質中の電子が励起され、蛍光体層３０は可視光を発光する。紫外線放射量の減少に伴って蛍光体層３０が発光する可視光は減少するため、観測者は、その可視光の量を目安に冷陰極放電ランプ１の交換時期を把握すればよい。
【００４０】
（第２実施形態）
本実施形態に係る放電ランプは、殺菌用の冷陰極放電ランプ２である。冷陰極放電ランプ２の構成を、図３を参照して説明する。以下、第１実施形態の冷陰極放電ランプ１と共通する構成については、同一の符号を付し、説明を省略する。
【００４１】
冷陰極放電ランプ２は、第１実施形態とは異なる、ガラス管２１０と、蛍光体層２３０と、を備える。
【００４２】
ガラス管２１０は、波長２５３．７ｎｍの紫外線の透過率に優れた、第１実施形態で使用したものとは異なるホウ珪酸ガラスから形成されている。このホウ珪酸ガラスは、混合物としてＦｅ２＋を酸化する種及び硝酸塩等のような紫外線を吸収する種を含まずに形成される。ガラス管２１０は、前述した、第１実施形態に係るガラス管１０に使用したホウ珪酸ガラスと同じ組成のものを使用してもよいが、冷陰極放電ランプ２では、主に、波長２５３．７ｎｍの紫外線の殺菌作用を利用することから、波長１８４．９ｎｍの紫外線の透過率に優れていることは必須の要素ではないため、第２実施形態では、このようなホウ珪酸ガラスを使用する。
【００４３】
蛍光体層２３０は、ガラス管２１０の内面に形成された第１と第２と第３の蛍光体層２３０ａ、２３０ｂ、２３０ｃを備える。第１〜第３の蛍光体層２３０ａ、２３０ｂ、２３０ｃは、それぞれ、紫外線を遮蔽（吸収）するに必要な膜厚で、一周にわたって形成されている。なお、蛍光体層２３０の膜厚は、例えば、図４のグラフに示す、紫外線の透過率と膜厚の関係、及び、ガラス管２１０の紫外線透過率を鑑み、目的に応じて適宜、決定される。
【００４４】
第１の蛍光体層２３０ａは、ガラス管２１０の内面の一端部に、該一端部から該他端部側の電極２０ａの先端の先２０ｍｍまでの領域に形成されている。
【００４５】
第２の蛍光体層２３０ｂは、ガラス管２１０の内面の他端部に、該他端部から該一端部側の電極２０ｂの先端の先２０ｍｍまでの領域に形成されている。
【００４６】
第３の蛍光体層２３０ｃは、ガラス管１０の内面中央部の、第１と第２の蛍光体層２３０ａ、２３０ｂと重ならない位置に形成されている。また、第３の蛍光体層２３０ｃは、管軸方向に所定の間隔を空けて塗布された複数の蛍光体層の集まりであり、観測者によって、管軸方向と垂直方向の縦縞模様として視認される。
【００４７】
第１、２の蛍光体層２３０ａ、ｂの管軸方向の長さをｌａ、ｌｂ、第３の蛍光体層２３０ｃを構成する複数の蛍光体層の管軸方向の長さの和をΣｌとすれば、これらの和（ｌａ＋ｌｂ＋Σｌ）が、冷陰極放電ランプ２の放射する紫外線を所望の割合で制限して、放射される紫外線の総量が所定量となるように、予め調整されて形成されている。なお、紫外線を制限する手法については、後述する。
【００４８】
蛍光体層２３０（２３０ａ〜２３０ｂ）は、Ｙ２Ｏ３：Ｅｕ、ＬａＰＯ４：Ｃｅ，Ｔｂ、ＢａＭｇ２Ａｌ１６Ｏ２７：Ｅｕの所謂ＲＧＢ（Red-Green-Blue color model）３色混合蛍光体で構成されている。主に波長２５３．７ｎｍの紫外線の照射を受けた際、Ｙ２Ｏ３：Ｅｕは赤色可視光の発光強度が大きい物質であり、ＬａＰＯ４：Ｃｅ，Ｔｂは黄緑色可視光の発光強度が大きい物質であり、ＢａＭｇ２Ａｌ１６Ｏ２７：Ｅｕは青色可視光の発光強度が大きい物質である。蛍光体層２３０に占めるこれら物質の割合は、適切に調整されており、主に波長２５３．７ｎｍの紫外線の照射を受けた際、蛍光体層２３０は、観測者が視認し易い色合いの光を発光する。
【００４９】
冷陰極放電ランプ２は、以上のように構成されることで紫外線を照射し、対象物を殺菌する。具体的には、ガラス管２１０内に発生した前記紫外線の一部は、蛍光体層２３０（２３０ａ〜２３０ｃ）が形成されていない領域を通過して、ガラス管２１０の外部へ放出する。放出された紫外線が含む、主に波長２５３．７ｎｍの紫外線が対象物に照射し、細菌やウイルスのＤＮＡ（DeoxyriboNucleic Acid）を破壊することで、対象物を殺菌する。なお、波長１８４．９ｎｍの紫外線のほとんどはガラス管２１０を通過しない。また、発生した紫外線のうち、外部へ放出しない紫外線は、蛍光体層２３０に吸収される。蛍光体層２３０は、紫外線の照射を受けて励起され、可視光を発光する。これにより、冷陰極放電ランプ２は照明する。
【００５０】
本実施形態に係る冷陰極放電ランプ２は、紫外線を遮蔽する膜厚で形成された蛍光体層２３０（２３０ａ〜２３０ｃ）を備える。ガラス管２１０内部で発生した紫外線は、管軸方向の長さの和が（ｌａ＋ｌｂ＋Σｌ）である蛍光体層２３０を通過することができないことを考慮すれば、第１実施形態と同様にして、その紫外線放射量Ｅは、以下のように表せる。
（数３）
Ｅ＝ｋ｛Ｌ−ε（ｌａ＋ｌｂ＋Σｌ）｝（ε＜１）
【００５１】
即ち、本実施形態に係る蛍光体層２３０を備える冷陰極放電ランプ２によれば、数式１、３からわかるように、その紫外線放射量を、蛍光体層２３０がない場合の紫外線の放射量の｛Ｌ−ε（ｌａ＋ｌｂ＋Σｌ）｝／Ｌ倍に制限することができる。このように紫外線の量が制限されることを利用し、ガラス管２１０における蛍光体層２３０の形成領域を予め調整することで、冷陰極放電ランプ２は、任意の量の紫外線を放射することができる。本実施形態では、求める殺菌性能に応じて紫外線を放射するように、適宜、蛍光体層２３０の形成領域を調整すればよい。
【００５２】
また、本実施形態に係る冷陰極放電ランプ２によれば、スパッタ物質が堆積し易い、ガラス管２１０の端部から前記端部側の電極２０先端の先２０ｍｍまでの領域に第１と２の蛍光体層２３０ａ、ｂを形成しているため、紫外線を安定して放射することができる。
【００５３】
また、冷陰極放電ランプ２によれば、ランプの交換時期を適切に把握することができる。蛍光体層２３０に、主に波長２５３．７ｎｍの紫外線が照射されることによって、蛍光体層２３０は可視光を発光する。紫外線放射量の減少に伴って蛍光体層２３０が発光する可視光は減少するため、観測者は、その可視光の量を目安に、冷陰極放電ランプ２の交換時期を把握すればよい。
【００５４】
（変形例）
なお、以上の実施形態では、本発明に係る放電ランプを冷陰極放電ランプとしたが、これに限られない。放電ランプは、熱陰極放電ランプ、外部電極放電ランプ等であってもよい。
【００５５】
また、以上の実施形態では、放電ランプが備える管を直管とする例を示したが、これに限られない。管は、Ｕ字形やＷ字形等の曲げ管であってもよい。
【００５６】
また、以上の実施形態では、蛍光体層を紫外線を遮蔽する膜厚として、放電ランプが放射する紫外線の量を調整したが、これに限られない。蛍光体層の、紫外線を完全には遮蔽しない膜厚と、形成領域との組合せにより、紫外線の放射量を調整してもよい。
【００５７】
また、以上の実施形態では、放電ランプが備える管にホウ珪酸ガラスを使用したが、これに限られない。紫外線の透過性に優れた、純度の高い合成石英ガラス、その他の透過部材を使用してもよい。
【００５８】
また、以上の実施形態では、蛍光体を、波長２８０ｎｍ未満の紫外線で発光するＵＶＣ(UltraViolet C)発光蛍光体としたが、これに限られない。発光用途により、波長４００〜３１５ｎｍの紫外線で発光するＵＶＡ(UltraViolet A)発光蛍光体、波長３１５〜２８０ｎｍの紫外線で発光するＵＶＢ(UltraViolet B)発光蛍光体、可視光蛍光発光体、残光蛍光体等を、用途に応じて適宜一種類以上選択して放電ランプを構成する管に形成してもよい。
【００５９】
また、以上の実施形態では、放電ランプを、オゾン発生用、又は、殺菌用の冷陰極放電ランプとして使用した例を述べたが、これに限られない。放電ランプを、光触媒活性化作用を有する紫外線ランプとして使用してもよい。かかる場合、蛍光体層を、光触媒活性化作用を有する波長３００〜４００ｎｍ（特に３６０ｎｍ）の紫外線を受けて可視光を発光するＺｎＯ：Ｚｎ、ＺｎＳ：Ａｇ，Ｃｕ，Ｇａ，Ｃｌ等を含む材料で構成すればよい。また、蛍光体層に、光触媒活性化にほとんど寄与しない波長３００ｎｍの紫外線を、光触媒の活性化に適した波長３００〜４００ｎｍの紫外線に変換する、波長変換用の蛍光体を使用してもよい。なお、以上で述べた蛍光体を組成する物質の中から適宜一種以上を選択して、蛍光体を形成してもよい。
【００６０】
また、蛍光体層を、第１実施形態ではガラス管１０の内面及び外面に、第２実施形態ではガラス管２１０の内面に、形成したが、これに限られない。本発明の趣旨を逸脱しない限りにおいては、例えば、外部陰極放電ランプ等において、管の外面にのみ蛍光体を形成してもよい。
【００６１】
また、第２実施形態では、第３の蛍光体層２３０ｃを縦縞状に形成したが、これに限られない。蛍光体層の一部を、横縞状、斜め縞状、ドット状等に形成してもよい。形成態様に合わせて、管が有する面に占める蛍光体層の割合を適宜計算し、蛍光体層を形成することで、紫外線の放射量を調整すればよい。
【００６２】
また、蛍光体層に併せて、蛍光体層と放電ランプの管との間に、Ａｌ、Ｍｇ、Ｇｄ、Ｌａ、Ｚｒ、Ｙ等の金属酸化物のコーティングである紫外線反射保護膜を設けるとともに、蛍光体層の膜厚を適宜調整することで、紫外線の放射量を制限してもよい。
なお、紫外線を任意の量放射するという点に関しては、前記（数２）（数３）に示したのと同様な考えにより、蛍光体層に依らずとも、上記の紫外線反射保護膜又はその他の紫外線遮蔽（吸収）物質を管に予め調整してコーティングすれば、実現が可能である。
【００６３】
なお、本発明は、以上の実施形態（図面の内容も含む）によって限定して解釈されるものではない。以上の実施形態に変更（構成要素の削除も含む）を加えることができるのはもちろんである。
【００６４】
上記の実施形態の一部又は全部は、以下の付記のようにも記載されうるが、以下には限られない。
【００６５】
（付記１）
紫外線と可視光を透過する管と、
前記管の内部に封入された紫外線放射ガスと、
前記管の内部及び／又は外部に配設され、前記管内に放電を起こす複数の電極と、
前記管の一部分に形成され、前記紫外線の照射を受けて可視光を発光する蛍光体層と、を備え、
紫外線と可視光とを照射する、ことを特徴とする放電ランプ。
【００６６】
（付記２）
前記蛍光体層は、前記放電によるスパッタ物質が堆積する領域に形成されている、
ことを特徴とする付記１に記載の放電ランプ。
【００６７】
（付記３）
前記蛍光体層は、前記管の端部から前記端部側の前記電極先端の先２０ｍｍまでの領域に形成されている、
ことを特徴とする付記１に記載の放電ランプ。
【００６８】
（付記４）
前記蛍光体層は、縞状に形成されている、
ことを特徴とする付記１乃至３のいずれか一項に記載の放電ランプ。
【００６９】
（付記５）
前記蛍光体層は、前記一部に照射される前記紫外線の９０％以上を遮蔽する厚みで形成されている、
ことを特徴とする付記１乃至４のいずれか一項に記載の放電ランプ。
【００７０】
（付記６）
前記管は、ホウ珪酸ガラスから形成されている、
ことを特徴とする付記１乃至５のいずれか一項に記載の放電ランプ。
【００７１】
（付記７）
前記ホウ珪酸ガラスは、質量％でＳｉＯ２を６７．５〜８０％、Ｂ２Ｏ３を１０〜２５％、Ａｌ２Ｏ３を１〜１０％、Ｎａ２Ｏ＋Ｋ２Ｏ＋Ｌｉ２Ｏを３〜１０％含むとともに、少なくともＢａＯ及び／又はＣａＯを含む、
ことを特徴とする付記６に記載の放電ランプ。
【符号の説明】
【００７２】
１…冷陰極放電ランプ、
１０…ガラス管
２０…電極（２０ａ、２０ｂ）
２１…リード線（２１ａ、２０ｂ）
３０…蛍光体層
３０ａ…第１の蛍光体層、３０ｂ…第２の蛍光体層、３０ｃ…第３の蛍光体層
４０…紫外線放射ガス
２…冷陰極放電ランプ
２１０…ガラス管
２３０…蛍光体層
２３０ａ…第１の蛍光体層、２３０ｂ…第２の蛍光体層、２３０ｃ…第３の蛍光体層
【図１】
0005311506.tif 000002
【図２】
0005311506.tif 000003
【図３】
0005311506.tif 000004
【図４】
0005311506.tif 000005